(57)【要約】【課題】力学特性および耐熱性に優れ、かつ、発泡成形体の表面に浮き出る繊維やシルバーストリークの発生が少ない発泡成形体を得ることができるポリプロピレン樹脂組成物、および、該樹脂組成物からなる発泡成形体を提供する。【解決手段】  プロピレン単独重合体成分プロピレン−エチレン共重合体成分からなり、メルトフローレートが５０〜１２０ｇ／１０分であるプロピレン共重合体（Ａ）３０〜７０重量部と、エチレン−α−オレフィン共重合体（Ｂ）５〜２５重量部と、グラフト効率が０．６５以上である不飽和カルボン酸および不飽和カルボン酸誘導体からなる群より選ばれる化合物により変性された変性ポリオレフィン樹脂（Ｃ）１〜１０重量部と、ガラス転移温度（Ｔｇ）が１００℃以下であるテルペン樹脂（Ｄ）１〜１０重量部と、シランカップリング剤により表面処理されたガラス繊維（Ｅ）１０〜３０重量部とからなるポリプロピレン樹脂組成物。【選択図】なし【特許請求の範囲】
【請求項１】
プロピレン単独重合体成分（Ａ−１）とプロピレン−エチレン共重合体成分（Ａ−２）からなり、
温度２３０℃および荷重２１．２Ｎの条件で測定されるメルトフローレートが５０〜１２０ｇ／１０分であるプロピレン共重合体（Ａ）３０〜７０重量部と、
エチレン−α−オレフィン共重合体（Ｂ）５〜２５重量部と、
グラフト効率が０．６５以上である不飽和カルボン酸および不飽和カルボン酸誘導体からなる群より選ばれる化合物により変性された変性ポリオレフィン樹脂（Ｃ）１〜１０重量部と、
ガラス転移温度（Ｔｇ）が１００℃以下であるテルペン樹脂（Ｄ）１〜１０重量部と、
シランカップリング剤により表面処理されたガラス繊維（Ｅ）１０〜３０重量部
とからなるポリプロピレン樹脂組成物。
（ただし、プロピレン共重合体（Ａ）とエチレン−α−オレフィン共重合体（Ｂ）と変性ポリオレイン樹脂（Ｃ）とテルペン樹脂（Ｄ）とガラス繊維（Ｅ）のそれぞれの重量の合計を１００重量部とする。）
【請求項２】
請求項１に記載のポリプロピレン樹脂組成物からなる発泡成形体。
【請求項３】
請求項２に記載の発泡成形体からなる自動車用部品。
【発明の詳細な説明】
【技術分野】
【０００１】
本発明は、ポリプロピレン樹脂組成物、および、該樹脂組成物からなる発泡成形体に関するものである。
【背景技術】
【０００２】
樹脂組成物の力学特性や耐熱性を改良する手段として、樹脂に繊維を配合する方法が知られている。例えば、特許文献１には、プロピレン系樹脂組成物の成形性と界面接着性を改良し、成形体の力学特性を改良する手段として、多官能化合物によりサイジング処理された強化繊維とＳＰ値が６．５〜９．５であるテルペン樹脂とプロピレン系樹脂を有してなる繊維強化プロピレン系樹脂組成物が記載されている。
【先行技術文献】
【特許文献】
【０００３】
【特許文献１】特開２０１０−２４８４８２号公報
【発明の概要】
【発明が解決しようとする課題】
【０００４】
しかしながら、上記特許文献１に記載された繊維強化プロピレン系樹脂組成物を発泡成形体に用いた場合、得られる発泡成形体の外観、例えば、発泡成形体の表面に繊維が浮き出るということや、発泡成形体の表面にシルバーストリークが発生するということについては、さらなる改良が求められていた。
かかる状況の下、本発明の目的は、発泡成形体にした場合に、力学特性および耐熱性に優れ、かつ、発泡成形体の表面に浮き出る繊維やシルバーストリークの発生が少ない発泡成形体を得ることができるポリプロピレン樹脂組成物、および、該樹脂組成物からなる発泡成形体を提供することにある。
【課題を解決するための手段】
【０００５】
本発明者は、鋭意検討の結果、本発明が上記の課題を解決できることを見出し、これを完成するに至った。
すなわち、本発明は、
プロピレン単独重合体成分（Ａ−１）とプロピレンーエチレン共重合体成分（Ａ−２）からなり、
温度２３０℃および荷重２１．２Ｎの条件で測定されるメルトフローレートが５０〜１２０ｇ／１０分であるプロピレン共重合体（Ａ）３０〜７０重量部と、
エチレン−α−オレフィン共重合体（Ｂ）５〜２５重量部と、
グラフト効率が０．６５以上である不飽和カルボン酸および不飽和カルボン酸誘導体からなる群より選ばれる化合物により変性された変性ポリオレフィン樹脂（Ｃ）１〜１０重量部と、
ガラス転移温度（Ｔｇ）が１００℃以下であるテルペン樹脂（Ｄ）１〜１０重量部と、
シランカップリング剤により表面処理されたガラス繊維（Ｅ）１０〜３０重量部
とからなるポリプロピレン樹脂組成物に係るものである。
（ただし、プロピレン共重合体（Ａ）とエチレン−α−オレフィン共重合体（Ｂ）と変性ポリオレイン樹脂（Ｃ）とテルペン樹脂（Ｄ）とガラス繊維（Ｅ）のそれぞれの重量の合計を１００重量部とする。）
【０００６】
また、本発明は、上記のポリプロピレン樹脂組成物からなる発泡成形体に係るものであり、さらに、その発泡成形体からなる自動車用部品に係るものである。
【発明の効果】
【０００７】
本発明のポリプロピレン樹脂組成物を用いることによって、力学特性および耐熱性に優れ、かつ、発泡成形体の表面に浮き出る繊維やシルバーストリークの発生が少ない発泡成形体を得ることができる。
【発明を実施するための形態】
【０００８】
〔プロピレン共重合体（Ａ）〕
本発明で用いられるプロピレン共重合体（Ａ）は、プロピレン単独重合体成分（Ａ−１）とプロピレン−エチレン共重合体成分（Ａ−２）からなり、温度２３０℃および荷重２１．２Ｎの条件で測定されるメルトフローレートが５０〜１２０ｇ／１０分であるプロピレン共重合体である。
【０００９】
プロピレン共重合体（Ａ）のメルトフローレートは、５０〜１２０ｇ／１０分であり、好ましくは７５〜１００ｇ／１０分である。プロピレン共重合体（Ａ）のメルトフローレートは、ＪＩＳ  Ｋ７２１０（１９９５）に従い、温度２３０℃および荷重２１．２Ｎで測定される。
【００１０】
［プロピレン単独重合体成分（Ａ−１）］
プロピレン単独重合体成分（Ａ−１）の１３５℃のテトラリン中で測定される極限粘度［η］A-1は、０．７０〜１．５ｄｌ／ｇであり、好ましくは、０．８０〜１．２ｄｌ／ｇである。極限粘度を１．５ｄｌ／ｇ以下とすることにより、樹脂組成物の成形加工性を良好にすることが可能となる。極限粘度を０．７０ｄｌ／ｇ以上とすることにより、得られる成形体の力学特性をより高くすることができる。
【００１１】
上記極限粘度は、以下の方法によってテトラリンを溶媒として用いて、温度１３５℃で測定される。
ウベローデ型粘度計を用いて濃度０．１ｇ／ｄｌ、０．２ｇ／ｄｌおよび０．５ｇ／ｄｌの３点について還元粘度を測定される。極限粘度は、「高分子溶液、高分子実験１１」（１９８２年共立出版株式会社刊）第４９１頁に記載の計算方法即ち、還元粘度を濃度に対してプロットし、濃度をゼロに外挿する外挿法によって求められる。
【００１２】
プロピレン単独重合体成分（Ａ−１）の13Ｃ−ＮＭＲで測定されるアイソタクチック・ペンタッド分率（ｍｍｍｍ分率）は、結晶性が高く、剛性が高いという観点から、好ましくは０．９６０以上であり、より好ましくは０．９８０以上である。
【００１３】
アイソタクチック・ペンタッド分率とは、ポリプロピレン分子中のペンタッド単位について、プロピレンモノマー単位が５個連続してメソ結合した連鎖の中心にあるプロピレンモノマー単位の分率であって、Ａ．Ｚａｍｂｅｌｌｉらによって発表された方法（Ｍａｃｒｏｍｏｌｅｃｕｌｅｓ  第６巻、第９２５頁、１９７３年）に記載の13Ｃ−ＮＭＲ法に従って求められる。但し、13Ｃ−ＮＭＲ吸収ピークの帰属は、Ｍａｃｒｏｍｏｌｅｃｕｌｅｓ  第８巻、第６８７頁（１９７５年）に基づいて行うものである。
【００１４】
［プロピレン−エチレン共重合体成分（Ａ−２）］
プロピレン−エチレン共重合体成分（Ａ−２）は、プロピレンに由来する単量体単位と、エチレンに由来する単量体単位とを有し、
エチレンに由来する単量体単位の含有量が２５〜７５質量％であり、好ましくは３０〜６０質量％である（ただし、プロピレン−エチレン共重合体成分（Ａ−２）の質量を１００質量％とする）。
上記共重合体成分（Ａ−２）のエチレンに由来する単量体単位の含有量を２５〜７５質量％とすることにより、得られる成形体の力学特性を高くすることができる。
【００１５】
上記エチレンに由来する単量体単位の含有量は、“新版  高分子分析ハンドブック”（日本化学会、高分子分析研究懇談会編、紀伊国屋書店（１９９５））に記載されているＩＲ法またはＮＭＲ法を用いて測定される。
【００１６】
プロピレン共重合体（Ａ）が、後述のとおり、プロピレン単独重合体成分（Ａ−１）と、プロピレン−エチレン共重合体成分（Ａ−２）とが、連続重合により製造される場合、共重合体成分（Ａ−２）の極限粘度［η］A-2は下式から計算される：
［η］A-2＝（［η］ｔｏｔａｌ−［η］A-1×ＸA-1）／ＸA-2
式中、［η］ｔｏｔａｌはプロピレン共重合体（Ａ）の極限粘度であり、ＸA-1は第一段階の重合工程で生成した単独重合体成分（Ａ−１）の質量割合であり、ＸA-2は第二段階の重合工程で生成した共重合体成分（Ａ−２）の質量割合であり、ＸA-1およびＸA-2は物質収支から求める。
【００１７】
プロピレン−エチレン共重合体成分（Ａ−２）の１３５℃のテトラリン中で測定される極限粘度［η］A-2は、１．５〜９．０ｄｌ／ｇであるエチレン-α-オレフィン共重合体である。
【００１８】
プロピレン共重合体（Ａ）に含まれる単独重合体成分（Ａ−１）の含有量は５０〜９５質量％であり、共重合体成分成分（Ａ−２）の含有量が５〜５０質量％であり、好ましくは単独重合体成分（Ａ−１）の含有量は６０〜９５質量％であり、共重合体成分成分（Ａ−２）の含有量が５〜４０質量％である（ただし、プロピレン共重合体（Ａ）の質量を１００質量％とする）。
【００１９】
プロピレン共重合体（Ａ）の製造方法としては、
単独重合体成分（Ａ−１）と共重合体成分成分（Ａ−２）を溶融混練して得る方法、
第一段階の重合で単独重合体成分（Ａ−１）を得た後に、第二段階の重合で単独重合体成分（Ａ−１）の存在下で共重合体成分成分（Ａ−２）を得る連続重合方法
を例示できる。
好ましくは第一段階の重合で単独重合体成分（Ａ−１）を得た後に、第二段階の重合で単独重合体成分（Ａ−１）の存在下で共重合体成分成分（Ａ−２）を得る連続重合方法である。
【００２０】
プロピレン共重合体（Ａ）は、公知の重合触媒を用いて、公知の重合方法によって製造することができる。
【００２１】
プロピレン共重合体（Ａ）の重合に用いる重合触媒として、チーグラー型触媒系；チーグラー・ナッタ系触媒系；シクロペンタジエニル環を有する周期表第４族の遷移金属化合物と、アルキルアミノキサンからなる触媒系；シクロペンタジエニル環を有する周期表第４族の遷移金属化合物とそれと、それと反応してイオン性の錯体を形成する化合物と、有機アルミニウム化合物からなる触媒系；これらの各触媒を無機物のような粒子で処理してなる触媒系；および各触媒系の存在下でエチレンやα−オレフィンを予備重合させてなる予備重合触媒を例示することができる。
【００２２】
上記の触媒系としては、特開昭６１−２１８６０６号公報、特開平５−１９４６８５号公報、特開平７−２１６０１７号公報、特開２００４−１８２９８１号公報、特開平９−３１６１４７号公報に記載の触媒系が挙げられる。
【００２３】
プロピレン共重合体（Ａ）の重合方法として、重合温度において液状のオレフィンを媒体として重合を行うバルク重合；プロパン、ブタン、イソブタン、ペンタン、ヘキサン、ヘプタン、オクタン等の不活性炭化水素溶媒中で行う溶液重合法またはスラリー重合法；および気体状態の単量体を媒体として、その媒体中の気体状態の単量体を重合する気相重合法を例示することができる。これらの重合方法はバッチ式、連続式またはこれらの組合せで行われる。工業的かつ経済的な観点から、連続式の気相重合法、バルク重合法と気相重合法を連続的に行うバルク−気相重合法が好ましい。
【００２４】
本発明の樹脂組成物に含有されるプロピレン重合体の含有量は、好ましくは３０〜７０質量部であり、より好ましくは４０〜６０質量部である。
【００２５】
〔エチレン−α−オレフィン共重合体（Ｂ）〕
本発明で用いられるエチレン−α−オレフィン共重合体（Ｂ）は、エチレンと炭素数４〜２０のα−オレフィンとの共重合体である。
【００２６】
エチレン−α−オレフィン共重合体（Ｂ）に用いられるα−オレフィンは、炭素数４〜２０のα−オレフィンであり、例えば、１−ブテン、１−ペンテン、１−ヘキセン、４−メチル−１−ペンテン、１−ヘプテン、１−オクテン、１−デセン、１−ドデセン、１−テトラデセン、１−ヘキサデセン、１−エイコセンなどが挙げられる。α−オレフィンとして、好ましくは、１−ブテン、１−ヘキセン、１−オクテンである。
【００２７】
エチレン−α−オレフィン共重合体（Ｂ）の密度は、０．８５〜０．８９g／cm3、好ましくは０．８５〜０．８８g／cm3であり、より好ましくは０．８６〜０．８８g／cm3である。
【００２８】
エチレン−α−オレフィン共重合体（Ｂ）の温度１９０℃、荷重２．１６kgの条件下で測定されるメルトフローレートは、０．５〜１００g／１０分であり、好ましくは１〜５０g／１０分であり、より好ましくは１０〜４０g／１０分である。
【００２９】
エチレン−α−オレフィン共重合体（Ｂ）の製造方法としては、スラリー重合法、溶液重合法、塊状重合法、気相重合法などによって、所定のモノマーを、メタロセン系触媒を用いて重合する方法が挙げられる。
メタロセン系触媒としては、例えば、特開平３−１６３０８８号公報、特開平４−２６８３０７号公報、特開平９−１２７９０号公報、特開平９−８７３１３号公報、特開平１１−８０２３３号公報、特表平１０−５０８０５５号公報などに記載されているメタロセン系触媒が挙げられる。
メタロセン系触媒を用いるエチレン−α−オレフィン共重合体（Ｂ）の製造方法として、好ましくは、欧州特許出願公開第１２１１２８７号明細書に記載されている方法である。
【００３０】
本発明の樹脂組成物に含有されるエチレン−α−オレフィン共重合体（Ｂ）の含有量は、好ましくは５〜２５質量部であり、より好ましくは１０〜２０質量部である。
【００３１】
〔変性ポリオレフィン樹脂（Ｃ）〕
本発明で用いられる変性ポリオレフィン樹脂（Ｃ）は、ポリオレフィン樹脂を不飽和カルボン酸および不飽和カルボン酸誘導体からなる群より選ばれる化合物により変性された樹脂である。
【００３２】
変性ポリオレフィン樹脂（Ｃ）の原料となるポリオレフィン樹脂は、１種類のオレフィンの単独重合体または２種類以上のオレフィンの共重合体である。
変性ポリオレフィン樹脂（Ｃ）は、１種類のオレフィンの単独重合体または２種類以上のオレフィンの共重合体に不飽和カルボン酸および不飽和カルボン酸誘導体からなる群より選ばれる化合物を反応させて得られる樹脂であって、分子中に不飽和カルボン酸および不飽和カルボン酸誘導体からなる群より選ばれる化合物に由来する単量体単位を有している樹脂である。具体的には、次の（Ｃ−ａ）〜（Ｃ−ｃ）の変性ポリオレフィン樹脂が挙げられる。これらは単独で用いても良く、２種以上を併用しても良い。
【００３３】
（Ｃ−ａ）：オレフィンの単独重合体に、不飽和カルボン酸および不飽和カルボン酸誘導体からなる群より選ばれる化合物をグラフト重合して得られる変性ポリオレフィン樹脂。
（Ｃ−ｂ）：２種以上のオレフィンを共重合して得られる共重合体に、不飽和カルボン酸および不飽和カルボン酸誘導体からなる群より選ばれる化合物をグラフト重合して得られる変性ポリオレフィン樹脂。
（Ｃ−ｃ）：オレフィンを単独重合した後に２種以上のオレフィンを共重合して得られるブロック共重合体に、不飽和カルボン酸および不飽和カルボン酸誘導体からなる群より選ばれる化合物をグラフト重合して得られる変性ポリオレフィン樹脂。
【００３４】
上記不飽和カルボン酸としては、マレイン酸、フマル酸、イタコン酸、アクリル酸、メタクリル酸などが挙げられる。
また、不飽和カルボン酸誘導体としては、不飽和カルボン酸の酸無水物、エステル化合物、アミド化合物、イミド化合物、金属塩等が挙げられる。不飽和カルボン酸誘導体の具体例としては、無水マレイン酸、無水イタコン酸、アクリル酸メチル、アクリル酸エチル、アクリル酸ブチル、メタクリル酸メチル、メタクリル酸エチル、メタクリル酸ブチル、メタクリル酸２−ヒドロキシエチル、マレイン酸モノエチルエステル、マレイン酸ジエチルエステル、フマル酸モノメチルエステル、フマル酸ジメチルエステル、アクリルアミド、メタクリルアミド、マレイン酸モノアミド、マレイン酸ジアミド、フマル酸モノアミド、マレイミド、Ｎ−ブチルマレイミド、メタクリル酸ナトリウム等が挙げられる。これらのうち、不飽和カルボン酸としてはマレイン酸、アクリル酸を用いることが好ましく、不飽和カルボン酸誘導体としては、無水マレイン酸、メタクリル酸２−ヒドロキシエチルを用いることが好ましい。
【００３５】
上記変性ポリオレフィン樹脂（Ｃ）として、好ましくは、（Ｃ−ｃ）である。（Ｃ−ｃ）のうち、次の（Ｃ−ｄ）を用いることがより好ましい。
（Ｃ−ｄ）：エチレンおよび／またはプロピレンに由来する単位を主な単量体単位として含有するポリオレフィン樹脂に、無水マレイン酸またはメタクリル酸２−ヒドロキシエチルをグラフト重合することによって得られる変性ポリオレフィン樹脂。
【００３６】
変性ポリオレフィン樹脂（Ｃ）に含有される不飽和カルボン酸および不飽和カルボン酸誘導体からなる群より選ばれる化合物に由来する単量体単位の含有量（以下、「Ｘ２」と記載することがある）は、得られる成形体の力学特性、耐熱性、表面外観を良好なものとするという観点から、好ましくは０．１〜２０質量％、より好ましくは、０．１〜１０質量％である。なお、不飽和カルボン酸および不飽和カルボン酸誘導体からなる群より選ばれる化合物に由来する単量体単位の含有量は、赤外吸収スペクトルまたはＮＭＲスペクトルによって、不飽和カルボン酸および不飽和カルボン酸誘導体からなる群より選ばれる化合物に基づく吸収を定量して算出した値を用いる。
【００３７】
変性ポリオレフィン樹脂（Ｃ）の不飽和カルボン酸および不飽和カルボン酸誘導体からなる群より選ばれる化合物のグラフト効率は、成形体の力学特性、耐熱性、表面外観の観点から好ましくは０．６５以上であり、より好ましくは０．７０以上である。グラフト効率は、以下の（手順１）および（手順２）によって求めることができる。
（手順１）
変性ポリオレフィン１．０ｇをキシレン１００ｍｌに溶解した後、サンプルのキシレン溶液をメタノール１０００ｍｌに攪拌しながら滴下してサンプルを再沈殿により回収する。（以下、溶解から回収までの上記作業を精製と称する。）回収した精製サンプルを真空乾燥した後（８０℃、８時間）、熱プレスにより厚さ１００μｍのフィルムを作製する。この作製したフィルムを赤外吸収スペクトルによって、不飽和カルボン酸および不飽和カルボン酸誘導体からなる群より選ばれる化合物に基づく吸収を定量することで、変性ポリオレフィン中のポリオレフィン樹脂と反応した不飽和カルボン酸および不飽和カルボン酸誘導体からなる群より選ばれる化合物の含有量（Ｘ１）を算出する。
（手順２）
前記（手順１）の方法で不飽和カルボン酸および不飽和カルボン酸誘導体からなる群より選ばれる化合物の含有量を求めた際の精製前の変性ポリオレフィン樹脂を熱プレスにより厚さ１００μｍのフィルムを作製する。この作製したフィルムを赤外吸収スペクトルによって、不飽和カルボン酸および不飽和カルボン酸誘導体からなる群より選ばれる化合物に基づく吸収を定量することで、変性ポリオレフィン中の不飽和カルボン酸および不飽和カルボン酸誘導体からなる群より選ばれる化合物の含有量（Ｘ２）を算出する。前記（手順１）で求めた含有量（Ｘ１）を手順２で求めた含有量（Ｘ２）で割ることで、グラフト効率を算出する。
【００３８】
これらの変性ポリオレフィン樹脂（Ｃ）は、溶液法、バルク法、溶融混練法等によって製造することができる。また、２種以上の方法を併用しても良い。溶液法、バルク法、溶融混練法等の具体的な例としては、例えば、“実用ポリマーアロイ設計”（井手文雄著、工業調査会（１９９６年発行））、Ｐｒｏｇ．Ｐｏｌｙｍ．Ｓｃｉ．，２４，８１−１４２（１９９９）、特開２００２−３０８９４７号公報、特開２００４−２９２５８１号公報、特開２００４−２１７７５３号公報、特開２００４−２１７７５４号公報等に記載されている方法が挙げられる。
【００３９】
本発明の樹脂組成物に含有される変性ポリオレフィン樹脂の含有量は、好ましくは１〜１０質量部であり、より好ましくは１〜５質量部である。
【００４０】
［テルペン樹脂（Ｄ）］
本発明で用いられるテルペン樹脂（Ｄ）は、有機溶媒中でフリーデルクラフツ型触媒存在下、テルペン単量体単独もしくは、テルペン単量体と芳香族単量体、またはテルペン単量体とフェノール類を共重合して得られるもので、それぞれテルペン単量体樹脂、芳香族変性テルペン樹脂、フェノール変性テルペン樹脂である。また得られたテルペン樹脂を水素添加処理して得られた水添テルペン樹脂であってもよい。
本発明で用いられるテルペン樹脂（Ｄ）のガラス転移温度（Ｔｇ）は、１００℃以下であり、ガラス転移温度（Ｔｇ）を１００℃以下にすることにより、成形品の外観を良好にすることができる。
【００４１】
テルペン単量体としては、α−ピネン、β−ピネン、ジペンテン、d−リモネン、ミルセン、アロオシメン、オシメン、α−フェランドレン、α−テルピネン、γ−テルピネン、テルピノーレン、１、８−シネオール、１、４−シネオール、α−テルピネオール、β−テルピネオール、γ−テルピネオール、サビネン、パラメンタジエン類、カレン類等の単環式モノテルペンが挙げられる。これらの化合物の中でα−ピネン、β−ピネン、ジペンテン、d−リモネンが特に好ましく用いられる。芳香族単量体としてはスチレン、α−メチルスチレン、ビニルトルエン、イソプロペニルトルエン等が挙げられる。また、フェノール類としては、フェノール、クレゾール、ビスフェノールＡ等が挙げられる。
【００４２】
テルペン樹脂（Ｄ）は、例えば、ヤスハラケミカル（株）よりＹＳレジンＰＸ（テルペン単量体樹脂）、ＹＳレジンＴＯ（芳香族変性テルペン樹脂）、ＹＳレジンＴＲ（芳香族変性テルペン樹脂）、クリアロン（水添テルペン樹脂）、ＹＳポリスター（テルペンフェノール樹脂）、マイティエース（テルペンフェノール樹脂）の商品名で市販されているものを用いてもよい。
【００４３】
本発明の樹脂組成物に含有されるテルペン樹脂の含有量は、好ましくは１〜１０質量部であり、より好ましくは１〜５質量部である。
【００４４】
［ガラス繊維（Ｅ）］
本発明で用いられるガラス繊維（Ｅ）としては、Ｅガラス（Electrical  glass）、Ｃガラス（Chemical  glass）、Ａガラス（Alkali  glass）、Ｓガラス（High  strength  glass）、および、耐アルカリガラス等のガラスを溶融紡糸してフィラメント状にした後、短繊維としたものが挙げられる。本発明で用いられるガラス繊維（Ｅ）は、補強効果の観点から、好ましくはＥガラスを溶融紡糸してフィラメント状にした後に短繊維化したものである。
【００４５】
本発明で用いられるガラス繊維（Ｅ）の直径として、好ましくは５〜２０μｍであり、より好ましくは１０〜１５μｍである。
【００４６】
本発明で用いられるガラス繊維（Ｅ）の長さとして、好ましくは１ｍｍ〜１０ｍｍであり、より好ましくは２ｍｍ〜５ｍｍである。
【００４７】
本発明で用いられるガラス繊維（Ｅ）はシランカップリング剤で表面処理されているが、プロピレン重合体のとの接着性や濡れ性などを改良するため、集束剤を配合してもよい。
集束剤としては、ポリオレフィン樹脂、ポリウレタン樹脂、ポリエステル樹脂、アクリル樹脂、エポキシ樹脂、澱粉、植物油等が挙げられる。さらに、酸変性ポリオレフィン樹脂、表面処理剤、パラフィンワックス等の潤滑剤を配合してもよい。
【００４８】
前記のシラン系カップリング剤としては、例えば、トリエトキシシラン、ビニルトリス（β−メトキシエトキシ）シラン、γ−メタクリロキシプロピルトリメトキシシラン、γ−グリシドキシプロピルトリメトキシシラン、β−（３，４−エポキシシクロヘキシル）エチルトリメトキシシラン、Ｎ−β−（アミノエチル）−γ−アミノプロピルトリメトキシシラン、Ｎ−β−（アミノエチル）−γ−アミノプロピルメチルジメトキシシラン、γ−アミノプロピルトリエトキシシラン、Ｎ−フェニル−γ−アミノプロピルトリメトキシシラン、γ−メルカプトプロピルトリメトキシシラン、γ−クロロプロピルトリメトキシシラン等が挙げられ、好ましくはγ−アミノプロピルトリエトキシシラン、Ｎ−β−（アミノエチル）−γ−アミノプロピルトリメトキシシラン等のアミノシラン類である。
【００４９】
本発明の樹脂組成物に含有されるガラス繊維の含有量は、好ましくは１０〜３０質量部であり、より好ましくは１５〜２５質量部である。
【００５０】
［その他の成分］
本発明で用いられるポリプロピレン樹脂組成物は、必要に応じて、以下の成分を含有していてもよい。例えば、タルク、マイカ、クレー、炭酸カルシウム、水酸化アルミニウム、水酸化マグネシウム、ワラストナイト、硫酸バリウム、シリカ、ケイ酸カルシウム、及びチタン酸カリウムなどの無機充填材；
フェノール系酸化防止剤、チオエーテル系酸化防止剤及び有機リン系酸化防止剤のような酸化防止剤；ヒンダードアミン系光安定剤のような光安定剤；
ベンゾフェノン系紫外線吸収剤、ベンゾトリアゾール系紫外線吸収剤、及びベンゾエート系紫外線吸収剤のような紫外線吸収剤；
ノニオン系帯電防止剤、カチオン系帯電防止剤及びアニオン系帯電防止剤のような帯電防止剤；
ビスアミド系分散剤、ワックス系分散剤及び有機金属塩系分散剤のような分散剤；
アミド系滑剤、ワックス系滑剤、有機金属塩系滑剤及びエステル系滑剤のような滑剤；オキシド系分解剤及びハイドロタルサイト系分解剤のような分解剤；
ヒドラジン系金属不活性剤及びアミン系金属不活性剤のような金属不活性剤；
含臭素有機系難燃剤、リン酸系難燃剤、三酸化アンチモン、水酸化マグネシウム、及び赤リンのような難燃剤；
有機リン酸系結晶核剤及びソルビトール系結晶核剤のような結晶核剤；
有機顔料及び無機顔料のような顔料；
有機充填剤；
無機抗菌剤及び有機抗菌剤のような抗菌剤；等が挙げられる。
【００５１】
本発明の樹脂組成物の製造方法は、各成分を混練する方法が挙げられ、混練に用いられる装置としては、一軸押出機、二軸押出機、バンバリーミキサー、熱ロールなどが挙げられる。混練の温度は、１７０〜２５０℃であり、時間は、１〜２０分である。各成分の混練は同時に行ってもよく、分割して行っても良い。
【００５２】
本発明の樹脂組成物を用いて成形体を製造する方法としては、射出成形法、押出成形法、回転成形法、真空成形法、発泡成形法、ブロー成形法等が挙げられる。
【００５３】
本発明の発泡成形体は、本発明の樹脂組成物に発泡剤を添加し、成形することによって得られるものである。本発明で用いられる。
【００５４】
本発明で用いられる発泡剤としては、無機系、有機系の各種化学発泡剤の他、炭酸ガスや窒素ガス等の超臨界流体を含む物理発泡剤が挙げられ、これらの発泡剤を単独もしくは併用して使用することができる。
発泡成形の方法としては、具体的には、射出発泡成形法、プレス発泡成形法、押出発泡成形法、スタンパブル発泡成形法等が挙げられる。
【００５５】
本発明の樹脂組成物および発泡成形体の用途としては、例えば自動車内装材部品、自動車エンジンルーム内部品又は自動車外装材部品、二輪車部品、家具や電気製品の部品などが挙げられる。
【００５６】
自動車内装部品としては、例えば、インストロメントパネル、トリム、ドアーパネル、サイドプロテクター、コンソールボックス、コラムカバー等が挙げられ、自動車エンジンルーム内部品としては、例えば、エンジンカバー等が挙げられ、自動車外装材部品としては、例えば、バンパー、フェンダー、ホイールカバー等が挙げられ、二輪車部品としては、例えば、カウリング、マフラーカバー等が挙げられる。
【実施例】
【００５７】
以下、実施例によって、本発明を説明する。
【００５８】
実施例では、以下に示した樹脂及び添加剤を用いる。
（１）プロピレン共重合体（Ａ）
下記の方法で調製する固体触媒成分を用いて気相重合法により製造する。
ＭＩ：８０ｇ／１０分
プロピレン重合体全体の極限粘度［η］：１．４ｄｌ／ｇ
プロピレン単独重合体部分の極限粘度［η］P：０．８０ｄｌ／ｇ
プロピレン−エチレンランダム共重合体部分の共重合体全体に対する重量比率：１２重量％
プロピレン−エチレンランダム共重合体部分の極限粘度［η］EP：７ｄｌ／ｇ
プロピレン−エチレンランダム共重合体部分のエチレン単位含量：３２重量％
共重合体（Ａ−４）の製造に使用する固体触媒成分は、下記の方法で調製する。
【００５９】
（１）固体成分（ａ）の合成
窒素置換した撹拌機を備えた反応器に、ヘキサン８００Ｌ、フタル酸ジイソブチル６．８ｋｇ、テトラエトキシシラン３５０ｋｇ及びテトラブトキシチタン３８．８ｋｇを投入し、撹拌する。ここに、ブチルマグネシウムクロリドのジブチルエーテル溶液（濃度２．１ｍｏｌ／ｌ）９００Ｌを反応器内の温度を７℃に保ちながら５時間かけて滴下する。滴下終了後、２０℃で１時間撹拌したあと濾過し、得られた固体をトルエン１１００Ｌでの洗浄を３回繰り返す。洗浄した固体をトルエンに加えて分散させ、６２５Ｌのスラリーを得る。得られたスラリーを、攪拌下７０℃で１時間加熱し、その後、室温まで冷却する。
【００６０】
（２）固体触媒成分の合成
（活性化１）
撹拌機、滴下ロート、温度計を備えた１００ｍｌのフラスコを窒素で置換したのち、上記（１）で得られた乾燥固体成分（ａ）８ｇを含むスラリーを投入し、静置し、上澄み液と濃縮されたスラリーとに分ける。残り分の全体積が２６．５ｍｌとなるように上澄み液を抜き取る。４０℃で四塩化チタン１６．０ｍｌ、ジブチルエーテル０．８ｍｌの混合物を投入し、さらにフタル酸クロライド（以下、ＯＰＣと略すことがある。）２．０ｍｌとトルエン２．０ｍｌの混合物を５分間で滴下する。滴下終了後、反応混合物を１１５℃で４時間攪拌する。その後、同温度で固液分離し、得られた固体を１１５℃でトルエン４０ｍｌを用いて３回洗浄を行う。
【００６１】
（活性化２）
上記（活性化１）で、洗浄後、得られた固体にトルエンを加えて２６．５ｍｌのスラリーを得る。このスラリーにジブチルエーテル０．８ｍｌ、フタル酸ジイソブチル０．４５ｍｌと、四塩化チタン６．４ｍｌの混合物を投入し、１０５℃で１時間攪拌する。その後、同温度で固液分離し、得られた固体を１０５℃でトルエン４０ｍｌを用いて２回洗浄を行う。
【００６２】
（活性化３）
次に、上記（活性化２）で得られた固体にトルエンを加えて２６．５ｍｌのスラリーを得、更に、１０５℃まで加熱する。そこへジブチルエーテル０．８ｍｌ、四塩化チタン６．４ｍｌの混合物を投入し、１０５℃で１時間攪拌する。その後、同温度で固液分離し、得られた固体を１０５℃でトルエン４０ｍｌを用いて２回洗浄を行う。
【００６３】
（活性化４）
さらに、上記（活性化３）で得られた固体にトルエンを加えて２６．５ｍｌのスラリーを得、更に、１０５℃まで加熱する。そこへジブチルエーテル０．８ｍｌ、四塩化チタン６．４ｍｌの混合物を投入し、１０５℃で１時間攪拌する。その後、同温度で固液分離し、得られた固体をトルエン４０ｍｌで６回、室温でヘキサン４０ｍｌを用いて３回洗浄を行う。これを減圧乾燥して固体触媒成分を得る。
【００６４】
エチレン-α-オレフィン共重合体（Ｂ）
エチレン−ブテン共重合体ゴム
商品名：  ＣＸ５５０５（住友化学社製）
密  度：  ０．８７８（ｇ／ｃｍ3）
メルトフローレート（１９０℃、２．１６ｋｇ荷重）：１４（ｇ／１０分）
【００６５】
変性ポリオレフィン（Ｃ）
変性率：  ０．６重量％
グラフト効率：  ０．７２
メルトフローレート：  １２０ｇ／１０分
【００６６】
テルペン樹脂（Ｄ）
水添テルペン樹脂  クリアロンＰ−１５０（ヤスハラケミカル製）
ガラス転移温度＝９８．０℃
【００６７】
ガラス繊維（Ｅ）
商品名：  ＥＳＣ０３  Ｔ４８０（日本電気硝子株式会社製）
繊維長：  ３ｍｍ
繊維径：  １３μｍ
集束剤：  ウレタン−オレフィン系
【００６８】
プロピレン共重合体（A）７４．３質量％、エチレン−α−オレフィン共重合体（B）２１．０質量％、テルペン樹脂（D）４．７質量％、及びプロピレン共重合体とエチレン−α−オレフィン共重合体とテルペン樹脂の合計量に対して、５０ｐｐｍの化薬アクゾ社製パーカドックス１４を予備混合する。次いで、二軸混練押出機（日本製鋼所社製ＴＥＸ４４ＳＳ  ３０ＢＷ−２Ｖ型）を用いて、押出量３０〜５０ｋｇ／ｈｒ、スクリュー回転数３００ｒｐｍ、ベント吸引下で混練押出して、プロピレン重合体組成物ペレットを製造する。
プロピレン重合体組成物ペレット７７質量％、変性ポリオレフィン（C）３質量％、ガラス繊維（E）２０質量％を予備混合する。次いで、二軸混練押出機（日本製鋼所社製ＴＥＸ４４ＳＳ  ３０ＢＷ−２Ｖ型）を用いて、押出量３０〜５０ｋｇ／ｈｒ、スクリュー回転数３００ｒｐｍ、ベント吸引下で混練押出して、ポリオレフィン樹脂組成物ペレットを製造する。
このポリオレフィン樹脂組成物ペレットを用い、射出成形機として、エンゲル社製ＥＳ２５５０／４００ＨＬ−ＭｕＣｅｌｌ（型締力４００トン）、金型として、成形品部寸法が３５０ｍｍ×４５０ｍｍ、高さ１０５ｍｍ、厚み１．５ｍｍｔの箱型形状を有するものを用いて発泡成形を実施する。前記射出成形機のシリンダ内に１０ＭＰａに加圧された超臨界状態の二酸化炭素を供給し、所定量溶融状態のプロピレン系樹脂組成物に溶解させ、成形温度２５０℃、型温５０℃で、金型内にフル充填するように射出する。射出充填後４．５秒経過した後、金型のキャビティ壁面を２ｍｍ後退させキャビティ容積を拡大し、プロピレン系樹脂組成物を発泡させる。そして発泡樹脂を冷却・固化して発泡体を得る。